(57)【要約】      （修正有）【課題】靱性および摺動特性が高い物品の造形が可能な、立体造形用の光硬化性樹脂組成物を提供する。【解決手段】多官能ラジカル重合性化合物（Ａ）と、単官能ラジカル重合性化合物（Ｂ）と、ポリエチレン粒子（Ｃ）と、硬化剤（Ｄ）とを含み、前記多官能ラジカル重合性化合物（Ａ）が、エチレン性不飽和基当量が７００ｇ／ｅｑ以上８０００ｇ／ｅｑ以下である単一の多官能ラジカル重合性化合物、または、複数種類の多官能ラジカル重合性化合物を含み、かつそれぞれのエチレン性不飽和基当量を重量比で加重平均したエチレン性不飽和基当量が７００ｇ／ｅｑ以上８０００ｇ／ｅｑ以下である混合物であり、前記ポリエチレン粒子（Ｃ）の含有量が、前記多官能ラジカル重合性化合物（Ａ）と前記単官能ラジカル重合性化合物（Ｂ）の合計１００質量部に対して、５質量部以上５０質量部以下であることを特徴とする。【選択図】図１
2020172103.tif 000002
【特許請求の範囲】
【請求項１】
多官能ラジカル重合性化合物（Ａ）と、単官能ラジカル重合性化合物（Ｂ）と、ポリエチレン粒子（Ｃ）と、硬化剤（Ｄ）とを含み、
前記多官能ラジカル重合性化合物（Ａ）が、エチレン性不飽和基当量が７００ｇ／ｅｑ以上８０００ｇ／ｅｑ以下である単一の多官能ラジカル重合性化合物、または、複数種類の多官能ラジカル重合性化合物を含み、かつそれぞれのエチレン性不飽和基当量を重量比で加重平均したエチレン性不飽和基当量が７００ｇ／ｅｑ以上８０００ｇ／ｅｑ以下である混合物であり、
前記ポリエチレン粒子（Ｃ）の含有量が、前記多官能ラジカル重合性化合物（Ａ）と前記単官能ラジカル重合性化合物（Ｂ）の合計１００質量部に対して、５質量部以上５０質量部以下であることを特徴とする、立体造形用の光硬化性樹脂組成物。
【請求項２】
前記多官能ラジカル重合性化合物（Ａ）が、エチレン性不飽和基当量が７００ｇ／ｅｑ以上８０００ｇ／ｅｑ以下の多官能ラジカル重合性化合物と、エチレン性不飽和基当量が７００ｇ／ｅｑ未満の多官能ラジカル重合性化合物との混合物であることを特徴とする、請求項１に記載の立体造形用の光硬化性樹脂組成物。
【請求項３】
前記多官能ラジカル重合性化合物（Ａ）と、前記単官能ラジカル重合性化合物（Ｂ）との合計１００質量部に対して、前記多官能ラジカル重合性化合物（Ａ）の含有量が、２０質量部以上７５質量部以下であることを特徴とする、請求項１または２に記載の立体造形用の光硬化性樹脂組成物。
【請求項４】
前記ポリエチレン粒子（Ｃ）の平均粒子径が、５０μｍ以下であることを特徴とする、請求項１から３のいずれか一項に記載の立体造形用の光硬化性樹脂組成物。
【請求項５】
前記ポリエチレン粒子（Ｃ）の平均粒子径が１０μｍ以上３０μｍ以下であることを特徴とする、請求項４に記載の立体造形用の光硬化性樹脂組成物。
【請求項６】
前記ポリエチレン粒子（Ｃ）の粘度平均分子量が１５０万以上あることを特徴とする請求項１から５のいずれか一項に記載の立体造形用の光硬化性樹脂組成物。
【請求項７】
前記ポリエチレン粒子（Ｃ）の粘度平均分子量が、１８０万以上であることを特徴とする請求項６に記載の立体造形用の光硬化性樹脂組成物。
【請求項８】
前記単官能ラジカル重合性化合物（Ｂ）は、アクリルアミド系化合物、（メタ）アクリレート系化合物、マレイミド系化合物、Ｎ−ビニル化合物の中から選ばれることを特徴とする、請求項１から７のいずれか一項に記載の立体造形用の光硬化性樹脂組成物。
【請求項９】
前記多官能ラジカル重合性化合物（Ａ）は、ポリエーテル構造、ポリエステル構造、ポリカーボネート構造のいずれかを有する、（メタ）アクリレート系化合物またはウレタン（メタ）アクリレート系化合物であることを特徴とする、請求項１から８のいずれか一項に記載の立体造形用の光硬化性樹脂組成物。
【請求項１０】
前記硬化剤（Ｃ）は、光ラジカル重合開始剤を含むことを特徴とする、請求項１から９のいずれか一項に記載の立体造形用の光硬化性樹脂組成物。
【請求項１１】
請求項１から１０のいずれか一項に記載の光硬化性樹脂組成物が共重合してなることを特徴とする、硬化物。
【請求項１２】
比摩耗量が０．５ｍｍ３・Ｎ−１・Ｋｍ−１未満であることを特徴とする、請求項１１に記載の硬化物。
【請求項１３】
摩擦係数が０．７未満であることを特徴とする、請求項１１または１２に記載の硬化物。
【請求項１４】
光造形法を用いた物品の製造方法であって、
造形面の上に光硬化性樹脂組成物を配置する工程と、
造形モデルのスライスデータに基づいて、前記光硬化性樹脂組成物に光エネルギーを照射して硬化させる工程と、
を含み、
前記光硬化性樹脂組成物が、請求項１から１０のいずれか一項に記載の光硬化性樹脂組成物であることを特徴とする立体物の製造方法。
【請求項１５】
さらに、前記光エネルギーの照射によって得られた造形物に、熱処理を施す工程を含むことを特徴とする、請求項１４に記載の立体物の製造方法。
【請求項１６】
前記光エネルギーが、レーザー光源またはプロジェクターから照射される光であることを特徴とする、請求項１３または１４に記載の立体物の製造方法。
【発明の詳細な説明】
【技術分野】
【０００１】
本発明は、立体造形用の光硬化性樹脂組成物及びそれを用いた立体物の製造方法に関する。
【背景技術】
【０００２】
液状の硬化性樹脂組成物の用途の一例として、硬化性樹脂組成物を紫外線等の光によって層毎に硬化させ、それを順次積層することにより、所望の立体物を作製する光学的立体造形法（光造形法）が鋭意研究されている。光造形法は、他の方式に比べて高い精度で造形することができるため、形状確認のための試作品の造形（ラピッドプロトタイピング）にとどまらず、機能性検証のためのワーキングモデルの造形や型の造形（ラピッドツーリング）へと用途が広がってきている。さらに、実製品の造形（ラピッドマニュファクチャリング）にまで広がりつつある。
【０００３】
このような背景から、硬化性樹脂組成物に対する要求は高度化してきている。例えば、汎用のエンジニアリングプラスチックに匹敵する、低い摩擦係数と高い耐摩耗性を示す摺動特性と、高い剛性や靭性などの機械特性とを有する物品を造形することのできる、硬化性樹脂組成物が求められている。特許文献１には熱硬化性樹脂に、ポリオレフィン粉末とチタン酸カリウム繊維とを添加することによって、熱硬化性樹脂が有する優れた機械強度を維持したまま、優れた摺動性及び耐摩耗性を付与する技術が開示されている。
【先行技術文献】
【特許文献】
【０００４】
【特許文献１】特開平０８−２３１８５９号公報
【発明の概要】
【発明が解決しようとする課題】
【０００５】
実製品として用いられる造形物には、摺動特性が高いだけでなく、適度な靭性を持っていることが望まれる。しかし、これらの物性を同時に満足することは難しい。
【０００６】
特許文献１には、機械強度の記載はあるものの、靱性については何ら開示がない。また、特許文献１に記載の樹脂組成物は、熱硬化樹脂が主成分であるため、光造形法に用いることができない。
【課題を解決するための手段】
【０００７】
上述の課題を解決するために、本発明では、靱性および摺動特性が高い物品の造形が可能な、立体造形用の光硬化性樹脂組成物を提供することを目的とする。
【０００８】
本発明にかかる立体造形用の光硬化性樹脂組成物は、多官能ラジカル重合性化合物（Ａ）と、単官能ラジカル重合性化合物（Ｂ）と、ポリエチレン粒子（Ｃ）と、硬化剤（Ｄ）とを含み、
前記多官能ラジカル重合性化合物（Ａ）が、エチレン性不飽和基当量が７００ｇ／ｅｑ以上８０００ｇ／ｅｑ以下である単一の多官能ラジカル重合性化合物、または、複数種類の多官能ラジカル重合性化合物を含み、かつそれぞれのエチレン性不飽和基当量を重量比で加重平均したエチレン性不飽和基当量が７００ｇ／ｅｑ以上８０００ｇ／ｅｑ以下である混合物であり、
前記ポリエチレン粒子（Ｃ）の含有量が、多官能ラジカル重合性化合物（Ａ）と単官能ラジカル重合性化合物（Ｂ）の合計１００質量部に対して、５質量部以上５０質量部以下であることを特徴とする。
【発明の効果】
【０００９】
本発明にかかる立体造形用の光硬化性樹脂組成物を用いることにより、靱性および摺動特性に優れた造形物を提供することができる。
【図面の簡単な説明】
【００１０】
【図１】本発明の光硬化性樹脂組成物が用いられる造形装置の構成例を示す図である。
【発明を実施するための形態】
【００１１】
以下、本発明の実施形態について説明する。尚、以下に説明する実施形態は、本発明の実施形態の一つに過ぎず、本発明はこれら実施形態に限定されるものではない。
【００１２】
＜多官能ラジカル重合性化合物（Ａ）＞
本発明の立体造形用の光硬化性樹脂組成物（単に硬化性樹脂組成物あるいは樹脂組成物と記述する場合がある）に含まれる多官能ラジカル重合性化合物（Ａ）は、分子内に２個以上のラジカル重合性官能基を有する化合物である。ラジカル重合性官能基としては、エチレン性不飽和基が挙げられる。エチレン性不飽和基としては、（メタ）アクリロイル基、ビニル基、などが挙げられる。多官能ラジカル重合性化合物としては、例えば、（メタ）アクリレート系化合物、ビニルエーテル基含有（メタ）アクリレート系化合物、（メタ）アクリロイル基含有イソシアヌレート系化合物、（メタ）アクリルアミド系化合物、ウレタン（メタ）アクリレート系化合物、マレイミド系化合物、ビニルエーテル系化合物、芳香族ビニル系化合物などが挙げられる。中でも、入手容易性と硬化性の観点から、（メタ）アクリレート系化合物、ウレタン（メタ）アクリレート系化合物が好ましい。
【００１３】
本発明の多官能ラジカル重合性化合物（Ａ）には種々の化合物を用いることができるが、合成が容易であり入手し易く、得られる造形物の靭性が高いため、ウレタン構造を有する多官能ラジカル重合性化合物が特に好ましい。また、ポリエーテル構造を有する多官能ラジカル重合性化合物は、粘度が低く、造形時における液切れが良く、精度の高い造形物が得られるため好ましい。また、ポリエステル構造、あるいは、ポリカーボネート構造を有する多官能ラジカル重合性化合物は、靱性の高い造形物が得られるため好ましい。多官能ラジカル重合性化合物（Ａ）は、これらの単一化合物であっても良いし、２種類以上を含有していても良い。本発明における多官能ラジカル重合性化合物（Ａ）とは、光硬化性樹脂組成物に含まれる１種あるいは複数種の多官能ラジカル重合性化合物を、まとめて指す呼称である。
【００１４】
本発明において、ＪＩＳ  Ｋ  ７１１１に従って測定したシャルピー衝撃試験の値が１．０ｋＪ／ｍ２以上の場合を良好な靭性とし、シャルピー衝撃試験の値が３．０ｋＪ／ｍ２以上の場合を優れた靭性とする。試験片の靭性が１．０ｋＪ／ｍ２未満であったり、試験不可（例えば試験片にノッチを入れる際に破損する）であったりする場合、サポート材を取り除く際に、造形物を破損する可能性が高い。また、造形物を別の部材にはめ込んだり、造形物に二次加工を施したりする際に、造形物を破損する恐れもある。なお、サポート材とは、造形過程で、目的とする形状を保持するために作製される部分であり、造形完了後には除去されるのが一般的である。
【００１５】
ウレタン構造を有する多官能ラジカル重合性化合物（Ａ）は、例えば、水酸基含有（メタ）アクリレート系化合物と、多価イソシアネート系化合物との反応によって得られるものが挙げられる。他に、水酸基含有（メタ）アクリレート系化合物と、多価イソシアネート系化合物と、ポリオール系化合物との反応によって得られるものが挙げられる。中でも特に、高い靱性を実現できる点から、水酸基含有（メタ）アクリレート系化合物と、多価イソシアネート系化合物と、ポリオール系化合物とを反応させてなるものが好ましい。
【００１６】
前記水酸基含有（メタ）アクリレート系化合物としては、例えば、２−ヒドロキシエチル（メタ）アクリレート、２−ヒドロキシプロピル（メタ）アクリレート、２−ヒドロキシブチル（メタ）アクリレート、４−ヒドロキシブチル（メタ）アクリレート、６−ヒドロキシヘキシル（メタ）アクリレート等のヒドロキシアルキル（メタ）アクリレート、２−ヒドロキシエチルアクリロイルホスフェート、２−（メタ）アクリロイロキシエチル−２−ヒドロキシプロピルフタレート、カプロラクトン変性２−ヒドロキシエチル（メタ）アクリレート、ジプロピレングリコール（メタ）アクリレート、脂肪酸変性−グリシジル（メタ）アクリレート、ポリエチレングリコールモノ（メタ）アクリレート、ポリプロピレングリコールモノ（メタ）アクリレート、２−ヒドロキシ−３−（メタ）アクリロイロキシプロピル（メタ）アクリレート、グリセリンジ（メタ）アクリレート、２−ヒドロキシ−３−アクリロイル−オキシプロピルメタクリレート、ペンタエリスリトールトリ（メタ）アクリレート、カプロラクトン変性ペンタエリスリトールトリ（メタ）アクリレート、エチレンオキサイド変性ペンタエリスリトールトリ（メタ）アクリレート、ジペンタエリスリトールペンタ（メタ）アクリレート、カプロラクトン変性ジペンタエリスリトールペンタ（メタ）アクリレート、エチレンオキサイド変性ジペンタエリスリトールペンタ（メタ）アクリレート等が挙げられる。これら水酸基含有（メタ）アクリレート系化合物は単独でも、２種以上を組み合せて用いてもよい。
【００１７】
前記多価イソシアネート系化合物としては、例えば、トリレンジイソシアネート、ジフェニルメタンジイソシアネート、ポリフェニルメタンポリイソシアネート、変性ジフェニルメタンジイソシアネート、キシリレンジイソシアネート、テトラメチルキシリレンジイソシアネート、フェニレンジイソシアネート、ナフタレンジイソシアネート等の芳香族系ポリイソシアネート、ペンタメチレンジイソシアネート、ヘキサメチレンジイソシアネート、トリメチルヘキサメチレンジイソシアネート、リジンジイソシアネート、リジントリイソシアネート等の脂肪族系ポリイソシアネート、水添化ジフェニルメタンジイソシアネート、水添化キシリレンジイソシアネート、イソホロンジイソシアネート、ノルボルネンジイソシアネート、１，３−ビス（イソシアナトメチル）シクロヘキサン等の脂環式系ポリイソシアネート、或いはこれらポリイソシアネートの３量体化合物又は多量体化合物、アロファネート型ポリイソシアネート、ビュレット型ポリイソシアネート、水分散型ポリイソシアネート等が挙げられる。これら多価イソシアネート系化合物は単独でも、２種以上を組み合せて用いてもよい。
【００１８】
前記ポリオール系化合物としては、例えば、ポリエーテル系ポリオール、ポリエステル系ポリオール、ポリカーボネート系ポリオール、ポリオレフィン系ポリオール、ポリブタジエン系ポリオール、（メタ）アクリル系ポリオール、ポリシロキサン系ポリオール等が挙げられる。これらのポリオール系化合物は、単独でも、２種以上を組み合せて用いてもよい。
【００１９】
ポリエーテル系ポリオールとしては、例えば、ポリエチレングリコール、ポリプロピレングリコール、ポリテトラメチレングリコール、ポリブチレングリコール、ポリヘキサメチレングリコール等のアルキレン構造含有ポリエーテル系ポリオールや、これらポリアルキレングリコールのランダム或いはブロック共重合体が挙げられる。
【００２０】
ポリエステル系ポリオールとしては、例えば、多価アルコールと多価カルボン酸との縮合重合物、環状エステル（ラクトン）の開環重合物、多価アルコール、多価カルボン酸及び環状エステルの３種類の成分による反応物などが挙げられる。
【００２１】
前記多価アルコールとしては、例えば、エチレングリコール、ジエチレングリコール、プロピレングリコール、ジプロピレングリコール、トリメチレングリコール、１，４−テトラメチレンジオール、１，３−テトラメチレンジオール、２−メチル−１，３−トリメチレンジオール、１，５−ペンタメチレンジオール、ネオペンチルグリコール、１，６−ヘキサメチレンジオール、３−メチル−１，５−ペンタメチレンジオール、２，４−ジエチル−１，５−ペンタメチレンジオール、グリセリン、トリメチロールプロパン、トリメチロールエタン、シクロヘキサンジオール類（１，４−シクロヘキサンジオールなど）、ビスフェノール類（ビスフェノールＡなど）、糖アルコール類（キシリトールやソルビトールなど）などが挙げられる。
【００２２】
前記多価カルボン酸としては、例えば、マロン酸、マレイン酸、フマル酸、コハク酸、グルタル酸、アジピン酸、スベリン酸、アゼライン酸、セバシン酸、ドデカンジオン酸等の脂肪族ジカルボン酸、１，４−シクロヘキサンジカルボン酸等の脂環式ジカルボン酸、テレフタル酸、イソフタル酸、オルトフタル酸、２，６−ナフタレンジカルボン酸、パラフェニレンジカルボン酸、トリメリット酸等の芳香族ジカルボン酸などが挙げられる。
【００２３】
前記環状エステルとしては、例えば、プロピオラクトン、β−メチル−δ−バレロラクトン、ε−カプロラクトンなどが挙げられる。
【００２４】
ポリカーボネート系ポリオールとしては、例えば、多価アルコールとホスゲンとの反応物、環状炭酸エステル（アルキレンカーボネートなど）の開環重合物などが挙げられる。
【００２５】
前記多価アルコールとしては、前記ポリエステル系ポリオールの説明中で例示した多価アルコール等が挙げられる。前記アルキレンカーボネートとしては、例えば、エチレンカーボネート、トリメチレンカーボネート、テトラメチレンカーボネート、ヘキサメチレンカーボネートなどが挙げられる。
【００２６】
なお、ポリカーボネートポリオールは、分子内にカーボネート結合を有し、末端がヒドロキシル基である化合物であればよく、カーボネート結合とともにエステル結合を有していてもよい。
【００２７】
ポリエーテル構造、ポリエステル構造、および、ポリカーボネート構造を持つ多官能ラジカル重合性化合物（Ａ）は、例えば前記のポリエーテル系ポリオール、ポリエステル系ポリオール、およびポリカーボネート系ポリオールと、（メタ）アクリル酸塩化物あるいは（メタ）アクリル酸臭化物と反応させてなるものがあげられる。
【００２８】
本発明では、光硬化性樹脂組成物に含まれる多官能ラジカル重合性化合物（Ａ）のエチレン性不飽和基当量を７００ｇ／ｅｑ以上８０００ｇ／ｅｑ以下とする。光硬化性樹脂組成物に含まれる多官能ラジカル重合性化合物（Ａ）が単一の化合物である場合は、エチレン性不飽和基当量が７００ｇ／ｅｑ以上８０００ｇ／ｅｑ以下の多官能ラジカル重合性化合物を用いる。ここで言うエチレン性不飽和基等量とは、多官能ラジカル重合性化合物の重量平均分子量を一分子中のエチレン性不飽和基の数で序した値である。エチレン性不飽和基当量が大きいほど、光硬化後の樹脂組成物中の架橋密度が小さくなり、良好な靭性を持った造形物（物品）が得られる。光硬化性樹脂組成物が複数種類の多官能ラジカル重合性化合物を含む場合は、それぞれの多官能ラジカル重合性化合物のエチレン性不飽和基当量を光硬化性樹脂組成物に含有される重量比で加重平均した値を、多官能ラジカル重合性化合物（Ａ）のエチレン性不飽和基当量とする。そして、その値が７００ｇ／ｅｑ以上８０００ｇ／ｅｑ以下となるように、複数種類の多官能ラジカル重合性化合物を混合して用いる。
【００２９】
多官能ラジカル重合性化合物（Ａ）のエチレン性不飽和基当量が大きいほど、靭性に優れた造形物が得られるが、エチレン性不飽和基当量が８０００ｇ／ｅｑよりも大きいと、次のような課題が生じる。
【００３０】
多官能ラジカル重合性化合物（Ａ）のエチレン性不飽和基当量が大きすぎる場合、光硬化後の樹脂組成物中の架橋密度が小さくなりすぎてしまう。その結果、造形物の耐熱性及び弾性率が低下し、造形物の形状安定性が低下する。例えば、造形物に未反応のモノマーを反応させる目的で造形後に加熱処理を行うと、造形物が変形を起こしてしまう。また、造形物に力が加わった際にも変形を起こしやすく、造形物の形状安定性に関しても好ましくない。
【００３１】
一方、多官能ラジカル重合性化合物（Ａ）のエチレン性不飽和基等量が７００ｇ／ｅｑより小さい場合、光硬化後の樹脂組成物の架橋密度が大きくなりすぎてしまう。その結果、造形物の靭性が低下してしまい、部品同士を嵌合させる時や、ねじ締めなどの機械加工時に割れが生じてしまう。従って、多官能ラジカル重合性化合物（Ａ）のエチレン性不飽和基当量は７００ｇ／ｅｑ以上８０００ｇ／ｅｑ以下が好ましく、得られる造形物の靭性と形状安定性とが優れる点で、７００ｇ／ｅｑ以上４０００ｇ／ｅｑ以下がより好ましい。
【００３２】
なお、本発明の多官能ラジカル重合性化合物（Ａ）の重量平均分子量（Ｍｗ）は、標準ポリスチレン分子量換算による重量平均分子量である。重量平均分子量は、高速液体クロマトグラフィー（東ソー社製、高速ＧＰＣ装置「ＨＬＣ−８２２０ＧＰＣ」）に、カラム：Ｓｈｏｄｅｘ  ＧＰＣＬＦ−８０４（排除限界分子量：２×１０６、分離範囲：３００〜２×１０６）２本を直列に接続して、測定することができる。
【００３３】
本発明にかかる光硬化性樹脂組成物に含まれる多官能ラジカル重合性化合物（Ａ）の量は、多官能ラジカル重合性化合物（Ａ）と後述する単官能ラジカル重合性化合物（Ｂ）との合計１００質量部に対して、２０質量部以上７５質量部以下が好ましい。多官能ラジカル重合性化合物（Ａ）の含有量が２０質量部より少ないと、硬化性樹脂組成物の硬化性と得られる造形物の靭性が低下する傾向にある。一方、多官能ラジカル重合性化合物（Ａ）の含有量が７５質量部より多いと、硬化性樹脂組成物の粘度が高くなる傾向にあり、立体造型法に用いるのが難しくなる。従って、立体造形用の光硬化性樹脂組成物に含まれる多官能ラジカル重合性化合物（Ａ）の含有量は、単管能ラジカル重合性化合物（Ｂ）との合計１００質量部に対して、好ましくは２０質量部以上７５質量部以下、より好ましくは３０質量部以上７５質量部以下である。
【００３４】
＜単官能ラジカル重合性化合物（Ｂ）＞
本発明にかかる光硬化性樹脂組成物に含まれる単官能ラジカル重合性化合物（Ｂ）は、分子内に１つのラジカル重合性官能基を有する化合物である。硬化性樹脂組成物が単官能ラジカル重合性化合物（Ｂ）を含有することで、立体造形に好適な粘度を実現することができる。また、単官能ラジカル重合性化合物（Ｂ）の添加量を調整したり種類を適切に選択したりすることで、硬化性樹脂組成物を硬化して得られる造形物の機械特性を、所望の範囲に調整することができる。
【００３５】
単官能ラジカル重合性化合物（Ｂ）としては、アクリルアミド系化合物、（メタ）アクリレート系化合物、マレイミド系化合物、スチレン系化合物、アクリロニトリル系化合物、ビニルエステル系化合物、Ｎ−ビニルピロリドンなどの、Ｎ−ビニル系化合物、共役ジエン系化合物、ビニルケトン系化合物、ハロゲン化ビニル・ハロゲン化ビニリデン系化合物などが挙げられるが、これらに限定されるものではない。中でもアクリルアミド系化合物、（メタ）アクリレート系化合物、マレイミド系モノマー、Ｎ−ビニル系化合物は、樹脂組成物の硬化性、得られる造形物の機械特性が優れる点で、特に好ましい。
【００３６】
アクリルアミド系化合物としては、例えば、（メタ）アクリルアミド、Ｎ−メチル（メタ）アクリルアミド、Ｎ−イソプロピル（メタ）アクリルアミド、Ｎ−ｔｅｒｔ−ブチル（メタ）アクリルアミド、Ｎ−フェニル（メタ）アクリルアミド、Ｎ−メチロール（メタ）アクリルアミド、Ｎ，Ｎ−ジアセトン（メタ）アクリルアミド、Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ，Ｎ−ジブチル（メタ）アクリルアミド、Ｎ−（メタ）アクリロイルモルフォリン、Ｎ−（メタ）アクリロイルピペリジン、Ｎ−［３−（ジメチルアミノ）プロピル］アクリルアミド、Ｎ−ｔｅｒｔ−オクチル（メタ）アクリルアミドなどが挙げられる。
【００３７】
また、（メタ）アクリレート系化合物としては、例えば、メチル（メタ）アクリレート、エチル（メタ）アクリレート、ｎ−ブチル（メタ）アクリレート、イソブチル（メタ）アクリレート、ｔ−ブチル（メタ）アクリレート、２−エチルヘキシル（メタ）アクリレート、ｎ−オクチル（メタ）アクリレート、ｉ−オクチル（メタ）アクリレート、ラウリル（メタ）アクリレート、ステアリル（メタ）アクリレート、シクロヘキシル（メタ）アクリレート、イソボルニル（メタ）アクリレート、アダマンチル（メタ）アクリレート、３−ヒドロキシ−１−アタマンチル（メタ）アクリレート、３，５−ジヒドロキシ−１−アダマンチル（メタ）アクリレート、２−メチル−２−アダマンチル（メタ）アクリレート、２−エチルー２−アダマンチル（メタ）アクリレート、２−イソプロピル−２−アダマンチル（メタ）アクリレート、２−ヒドロキシエチル（メタ）アクリレート、２−ヒドロキプロピル（メタ）アクリレート、２−ヒドロキシブチル（メタ）アクリレート、４−ヒドロキシブチル（メタ）アクリレート、グリシジル（メタ）アクリレート、３−メチル−３−オキセタニル−メチル（メタ）アクリレート、テトラヒドロフルフリル（メタ）アクリレート、フェニルグリシジル（メタ）アクリレート、ジメチルアミノメチル（メタ）アクリレート、フェニルセロソルブ（メタ）アクリレート、ジシクロペンテニル（メタ）アクリレート、ジシクロペンテニルオキシエチル（メタ）アクリレート、ビフェニル（メタ）アクリレート、２−ヒドロキシエチル（メタ）アクリロイルフォスフェート、フェニル（メタ）アクリレート、フェノキシエチル（メタ）アクリレート、フェノキシプロピル（メタ）アクリレート、ベンジル（メタ）アクリレート、ブトキシトリエチレングリコール（メタ）アクリレート、２−エチルヘキシルポリエチレングリコール（メタ）アクリレート、ノニルフェニルポリプロピレングリコール（メタ）アクリレート、メトキシジプロピレングリコール（メタ）アクリレート、グリセロール（メタ）アクリレート、トリフルオロメチル（メタ）アクリレート、トリフルオロエチル（メタ）アクリレート、テトラフルオロプロピル（メタ）アクリレート、オクタフルオロペンチルアクリレート、ポリエチレングリコール（メタ）アクリレート、ポリプロピレングリコール（メタ）アクリレート、アリル（メタ）アクリレート、２，２，２−トリフルオロエチル（メタ）アクリレート、２，２，３，３−テトラフルオロプロピル（メタ）アクリレート、１Ｈ，１Ｈ，５Ｈ，オクタフルオロペンチル（メタ）アクリレートエピクロロヒドリン変性ブチル（メタ）アクリレート、エピクロロヒドリン変性フェノキシ（メタ）アクリレート、エチレンオキサイド（ＥＯ）変性フタル酸（メタ）アクリレート、ＥＯ変性コハク酸（メタ）アクリレート、カプロラクトン変性２−ヒドロキシエチル（メタ）アクリレート、Ｎ，Ｎ−ジメチルアミノエチル（メタ）アクリレート、Ｎ，Ｎ−ジエチルアミノエチル（メタ）アクリレート、モルホリノ（メタ）アクリレート、ＥＯ変性リン酸（メタ）アクリレート、アリルオキシアクリル酸メチル（製品名：ＡＯ−ＭＡ、日本触媒社製）、イミド基を有する（メタ）アクリレート類（製品名：Ｍ−１４０、東亞合成社製）、シロキサン構造を有する単官能（メタ）アクリレート類、などが挙げられる。
【００３８】
マレイミド系モノマーとしては、マレイミド、メチルマレイミド、エチルマレイミド、プロピルマレイミド、ブチルマレイミド、ヘキシルマレイミド、オクチルマレイミド、ドデシルマレイミド、ステアリルマレイミド、フェニルマレイミド、シクロヘキシルマレイミドなどが挙げられる。
【００３９】
その他の単官能ラジカル重合性化合物として、例えば、スチレン、ビニルトルエン、α−メチルスチレン、クロロスチレン、スチレンスルホン酸及びその塩、などのスチレン誘導体、酢酸ビニル、プロピオン酸ビニル、ピバリン酸ビニル、安息香酸ビニル、桂皮酸ビニルなどのビニルエステル類、（メタ）アクリロニトリルなどのシアン化ビニル化合物、Ｎ−ビニルピロリドン、Ｎ−ビニルカプロラクタム、Ｎ−ビニルイミダゾール、Ｎ−ビニルモルフォリン、Ｎ−ビニルアセトアミドなどのＮ−ビニル化合物などが挙げられる。
【００４０】
これらの単官能ラジカル重合性化合物は、単独でも、２種以上を組み合せて用いてもよい。
【００４１】
本発明にかかる硬化性樹脂組成物が含有する単官能ラジカル重合性化合物（Ｂ）の量は、多官能ラジカル重合性化合物（Ａ）と単官能ラジカル重合性化合物（Ｂ）との合計１００質量部に対して、２５質量部以上８０質量部以下が好ましい。単官能ラジカル重合性化合物（Ｂ）の割合が２５質量部より少ないと、硬化性樹脂組成物の粘度が著しく高くなる傾向にあり、立体造形に用いるのが難しくなる。また、単管能ラジカル重合性化合物（Ｂ）の割合が８０質量部より多いと、硬化性樹脂組成物の硬化性と得られる造形物の靭性が共に低下する傾向にあり好ましくない。より好ましくは２５質量部以上７０質量部以下である。
【００４２】
＜ポリエチレン粒子（Ｃ）＞
本発明にかかる硬化性樹脂組成物に含まれるポリエチレン粒子（Ｃ）の粘度平均分子量は、１５０万以上である。ポリエチレンは、粘度平均分子量が大きくなるほど耐摩耗性に優れる。
【００４３】
従って、硬化性樹脂組成物に十分に高い分子量のポリエチレン粒子を含有させることで、樹脂組成物を硬化して得られる物品の摩擦係数を下げつつ、耐摩耗性を向上させることができる。ポリエチレン粒子の粘度平均分子量が１５０万以上であると、実用に耐える高い耐摩耗性が得られるためより好ましい。入手し易いという点でも、粘度平均分子量１８０万以上のポリエチレン粒子がより好ましい。本発明では、粘度平均分子量は、特開２０１３−１７０２３１に記載の方法で極限粘度を求めることによって算出した。
【００４４】
本発明にかかる硬化性樹脂組成物に含まれるポリエチレン粒子（Ｃ）の平均粒子径は、５０μｍ以下であるのが好ましい。光造形法では、２００μｍ以下の層厚単位で積層されることが多いため、平均粒子径５０μｍより大きいと、層内のポリエチレン粒子の分布にムラが生じる恐れがある。また、一方、ポリエチレン粒子（Ｃ）平均粒子径が小さくなりすぎると、硬化性樹脂組成物の粘度が著しく上昇することから、１μｍ以上が好ましい。すなわち、ポリエチレン粒子（Ｃ）の平均粒子径は１μｍ以上５０μｍ以下が好ましい。入手が容易であることから、１０μｍ以上３０μｍ以下がより好ましい。また、硬化性樹脂組成物中における分散のしやすさから、ポリエチレン粒子（Ｃ）は球状であることが好ましい。
【００４５】
ここで、ポリエチレン粒子（Ｃ）の平均粒子径は、コールターカウンター法による球体積相当径の算術平均値をいう。コールターカウンター法の具体的な測定原理は、次の通りである。
【００４６】
粒子が分散された電解液を入れた容器を、貫通した１つの細孔を有する壁によって２つに仕切る。壁を挟んで電極を配置し、電極間に定電流を流しておく。壁で仕切られた一方の側で、一定の吸引力で電解液を吸引すると、粒子が電解液と共に細孔を通過する。この時、細孔中の電解液が粒子の体積に相当する量だけ減少し、細孔の電気抵抗は電解液の減少量に比例して大きくなる。細孔に流れる電流が一定であるため、細孔の電気抵抗の変化量に比例して電極間の電圧が変化する。この電圧の変化量から粒子の体積を計測し、この体積から粒子の球体積相当径を求め、粒子径分布を得ることができる。
【００４７】
具体的な測定方法は次の通りである。まず、ポリエチレン粒子５ｍｇに対して、アルキルベンゼンスルホン酸ナトリウム２ｍｌを混合し、ベックマン・コールター製電解液ＩＳＯＴＯＮ−ＩＩ１００ｍｌに加えた。その後、超音波分散器で約５分間分散処理を行い試料を調製した。コールターカウンター法の測定装置として、ベックマン・コールター製マルチサイザー３を用い、２００μｍアパーチャーまたは４００μｍアパーチャーを使用した。前記装置でポリエチレン粒子の球体積相当径と個数を測定し、その結果より球体積相当径の算術平均値を求めた。
【００４８】
本発明に用いられるポリエチレン粒子（Ｃ）は、硬化性樹脂組成物中への分散性向上、分散安定性向上、凝集防止などの目的で、表面に化学的処理がなされていても構わない。例えば、大気中プラズマ処理や、フレイム処理、ＵＶ処理、オゾン処理、過酸化物の水素引抜反応による処理などが挙げられる。また、前記の処理後の表面が低分子や高分子でグラフト処理されていてもよい。あるいは、ポリエチレン粒子表面が、低分子や高分子でコートされていてもよい。
【００４９】
硬化性樹脂組成物に含まれるポリエチレン粒子（Ｃ）は、単一種類の粒子でもよいし互いに異なる複数の材料からなる複数種類の粒子を含んでいてもよい。
【００５０】
硬化性樹脂組成物に含まれるポリエチレン粒子（Ｃ）の量は、多官能ラジカル重合性化合物（Ａ）と単官能ラジカル重合性化合物（Ｂ）の合計１００質量部に対して、５質量部以上５０質量部以下が好ましい。ポリエチレン粒子（Ｃ）の含有量がこの範囲にあれば、立体造形法に適用可能な粘度が得られ、樹脂組成物を硬化して得られる造形物の耐摩耗性も高くなる。
【００５１】
＜硬化剤（Ｄ）＞
硬化剤（Ｄ）としては、光ラジカル重合開始剤を用いることがより好ましい。硬化性樹脂組成物は、光ラジカル重合開始剤に加えて熱ラジカル重合開始剤を含有してもよい。硬化性樹脂組成物が熱ラジカル重合開始剤を含有することで、光照射による造形後に熱処理を施すことで、造形物の機械特性をより高めることができる。
【００５２】
［光ラジカル重合開始剤］
光ラジカル重合開始剤は、主に分子内開裂型と水素引抜き型に分類される。分子内開裂型では、特定波長の光を吸収することで、特定の部位の結合が切断され、その切断された部位にラジカルが発生し、それが重合開始剤となり多官能ラジカル重合性化合物（Ａ）と単官能ラジカル重合性化合物（Ｂ）の重合が始まる。水素引き抜き型では、特定波長の光を吸収し励起状態になり、その励起種が周囲にある水素供与体から水素引き抜き反応を起こし、ラジカルが発生する。そして、発生したラジカルが重合開始剤となって、多官能ラジカル重合性化合物（Ａ）と単官能ラジカル重合性化合物（Ｂ）の重合が始まる。
【００５３】
分子内開裂型光ラジカル重合開始剤としては、アルキルフェノン系光ラジカル重合開始剤、アシルホスフィンオキサイド系光ラジカル重合開始剤、オキシムエステル系光ラジカル重合開始剤が知られている。これらはカルボニル基に隣接した結合がα開裂して、ラジカル種を生成するタイプのものである。アルキルフェノン系光ラジカル重合開始剤としては、ベンジルメチルケタール系光ラジカル重合開始剤、α−ヒドロキシアルキルフェノン系光ラジカル重合開始剤、アミノアルキルフェノン系光ラジカル重合開始剤等がある。具体的な化合物としては、例えば、ベンジルメチルケタール系光ラジカル重合開始剤としては、２，２’−ジメトキシ−１，２−ジフェニルエタン−１−オン（イルガキュア（Ｒ）６５１、ＢＡＳＦ社製）等があり、α−ヒドロキシアルキルフェノン系光ラジカル重合開始剤としては２−ヒドロキシ−２−メチル−１−フェニルプロパン−１−オン（ダロキュア（Ｒ）１１７３、ＢＡＳＦ社製）、１−ヒドロキシシクロヘキシルフェニルケトン（イルガキュア（Ｒ）１８４、ＢＡＳＦ社製）、１−［４−（２−ヒドロキシエトキシ）フェニル］−２−ヒドロキシ−２−メチル−１−プロパン−１−オン（イルガキュア（Ｒ）２９５９、ＢＡＳＦ社製）、２−ヒドロキシ−１−｛４−［４−（２−ヒドロキシ−２−メチルプロピオニル）ベンジル］フェニル｝−２−メチルプロパン−１−オン（イルガキュア（Ｒ）１２７、ＢＡＳＦ社製）等があり、アミノアルキルフェノン系光ラジカル重合開始剤としては、２−メチル−１−（４−メチルチオフェニル）−２−モルフォリノプロパン−１−オン（イルガキュア（Ｒ）９０７、ＢＡＳＦ社製）あるいは２−ベンジルメチル−２−ジメチルアミノ−１−（４−モルフォリノフェニル）−１−ブタノン（イルガキュア（Ｒ）３６９、ＢＡＳＦ社製）等があるが、これに限定されることはない。アシルホスフィンオキサイド系光ラジカル重合開始剤としては、２，４，６−トリメチルベンゾイルジフェニルホスフィンオキサイド（ルシリン（Ｒ）ＴＰＯ、ＢＡＳＦ社製）、ビス（２，４，６−トリメチルベンゾイル）−フェニルホスフィンオキサイド（イルガキュア（Ｒ）８１９、ＢＡＳＦ社製）等があるが、これに限定されることはない。オキシムエステル系光ラジカル重合開始剤としては、（２Ｅ）−２−（ベンゾイルオキシイミノ）−１−［４−（フェニルチオ）フェニル］オクタン−１−オン（イルガキュア（Ｒ）ＯＸＥ−０１、ＢＡＳＦ社製）等が挙げられるが、これに限定されることはない。
【００５４】
水素引き抜き型光ラジカル重合開始剤としては、２−エチル−９，１０−アントラキノン、２−ｔ−ブチル−９，１０−アントラキノン等のアントラキノン誘導体、イソプロピルチオキサントン、２，４−ジエチルチオキサントン等のチオキサントン誘導体が挙げられるが、これに限定されることはない。
【００５５】
本発明では、光ラジカル重合開始剤を２種類以上併用してもよいが、単独で用いてもよい。また、造形後の熱処理で重合反応を進めるために、熱ラジカル重合開始剤を含有していてもよい。
【００５６】
硬化性樹脂組成物に含まれる光ラジカル重合開始剤の添加量としては、多官能ラジカル重合性化合物（Ａ）と単官能ラジカル重合性化合物（Ｂ）の合計１００質量部に対して、好ましくは０．１質量部以上１５質量部以下である。より好ましくは０．１質量部以上１０質量部以下である。光ラジカル重合開始剤量が少ないと、重合が不十分となる傾向がある。光ラジカル重合開始剤量が多いと、光の透過性が低下し、重合が不均一になる傾向がある。
【００５７】
［熱ラジカル重合開始剤］
熱ラジカル重合開始剤としては、加熱によりラジカルを発生するものであれば特に制限されず従来既知の化合物を用いることが可能であり、例えば、アゾ系化合物、過酸化物及び過硫酸塩等を好ましいものとして例示することができる。アゾ系化合物としては、２，２’−アゾビスイソブチロニトリル、２，２’−アゾビス（メチルイソブチレ−ト）、２，２’−アゾビス−２，４−ジメチルバレロニトリル、１，１’−アゾビス（１−アセトキシ−１−フェニルエタン）等が挙げられる。過酸化物としては、ベンゾイルパーオキサイド、ジ−ｔ−ブチルベンゾイルパーオキサイド、ｔ−ブチルパーオキシピバレート及びジ（４−ｔ−ブチルシクロヘキシル）パーオキシジカーボネート等が挙げられる。過硫酸塩としては、過硫酸アンモニウム、過硫酸ナトリウム及び過硫酸カリウム等の過硫酸塩等が挙げられる。
【００５８】
熱ラジカル重合開始剤の添加量としては、多官能ラジカル重合性化合物（Ａ）と単官能ラジカル重合性化合物（Ｂ）の合計１００質量部に対して、好ましくは０．１質量部以上１５質量部以下、より好ましくは０．１質量部以上１０質量部以下である。熱ラジカル重合開始剤を過剰に添加すると分子量が伸びず、物性の低下するおそれがある。
【００５９】
＜その他の成分＞
本発明の硬化性樹脂組成物には、本発明の目的、効果を損なわない範囲において、その他の任意成分として各種の添加剤が含有されていてもよい。添加剤の例としては、エポキシ樹脂、ポリウレタン、ポリブタジエン、ポリクロロプレン、ポリエステル、スチレン−ブタジエンブロック共重合体、ポリシロキサン、石油樹脂、キシレン樹脂、ケトン樹脂、セルロース樹脂などの樹脂、あるいはポリカーボネート、変性ポリフェニレンエーテル、ポリアミド、ポリアセタール、ポリエチレンテレフタレート、ポリブチレンテレフタレート、ポリフェニルスルホン、ポリスルホン、ポリアリレート、ポリエーテルイミド、ポリエーテルエーテルケトン、ポリフェニレンサルファイド、ポリエーテルスルホン、ポリアミドイミド、液晶ポリマー、ポリトラフルオロエチレン、ポリクロロトリフルオロエチレン、ポリフッ化ビニリデンなどのエンジニアリングプラスチック、フッ素系オリゴマー、シリコーン系オリゴマー、ポリスルフィド系オリゴマー、フッ素含有モノマー、シロキサン構造含有モノマーなど反応性モノマー、金、銀、鉛などの軟質金属、黒鉛、二硫化モリブデン、二硫化タングステン、窒化ホウ素、フッ化黒鉛、フッ化カルシウム、フッ化バリウム、フッ化リチウム、窒化ケイ素、セレン化モリブデンなどの層状結晶構造物質、フェノチアジン、２，６−ジ−ｔ−ブチル−４−メチルフェノール等の重合禁止剤、ベンゾイン化合物、アセトフェノン化合物、アントラキノン化合物、チオキサントン化合物、ケタール化合物、ベンゾフェノン化合物、３級アミン化合物、及びキサントン化合物などの光増感剤、重合開始助剤、レベリング剤、濡れ性改良剤、界面活性剤、可塑剤、紫外線吸収剤、シランカップリング剤、無機充填剤、顔料、染料、酸化防止剤、難燃剤、増粘剤、消泡剤等を挙げることができる。
【００６０】
＜硬化性樹脂組成物＞
本発明の硬化性樹脂組成物は、必須成分である多官能ラジカル重合性化合物（Ａ）、単官能ラジカル重合性化合物（Ｂ），ポリエチレン粒子（Ｃ）、および硬化剤（Ｄ）に、必要に応じてその他の任意成分の適量を添加して製造される。具体的には、これらの成分を攪拌容器に仕込み、通常、３０℃以上１２０℃以下、好ましくは５０℃以上１００℃以下で攪拌することにより製造することができる。その際の攪拌時間は、通常１分以上６時間以下、好ましくは１０分以上２時間以下である。多官能ラジカル重合性化合物（Ａ）、単官能ラジカル重合性化合物（Ｂ）、ポリエチレン粒子（Ｃ）の合計の含有量は、硬化剤（Ｄ）を除いた硬化性樹脂組成物１００質量部に対して、好ましくは２５質量部以上１００質量部以下である。さらに好ましくは７５質量部以上１００質量部以下である。なお、硬化性樹脂組成物１００質量部のうち、多官能ラジカル重合性化合物（Ａ）、単官能ラジカル重合性化合物（Ｂ）、ポリエチレン粒子（Ｃ）の合計を除いた残りの質量部は、硬化剤（Ｄ）や前述のその他の成分によって占められる。
【００６１】
本発明の硬化性樹脂組成物の２５℃における粘度は、好ましくは５０ｍＰａ・ｓ以上３０，０００ｍＰａ・ｓ以下であり、より好ましくは５０ｍＰａ・ｓ以上１０，０００ｍＰａ・ｓ以下である。
【００６２】
以上のようにして得られる本発明の硬化性樹脂組成物は、光造形法の造形用材料として好適に使用される。すなわち、本発明の硬化性樹脂組成物に、造形する物品（造形モデル）の三次元形状データから生成したスライスデータに応じて光エネルギー線を照射し、硬化に必要なエネルギーを供給することにより、所望の形状の造形物を製造することができる。
【００６３】
＜硬化物＞
本発明の樹脂硬化物は、前述の硬化性樹脂組成物を、光エネルギー線照射を用いて硬化せしめることで得ることができる。光エネルギー線としては、紫外線・赤外線などを挙げることができる。なかでも、入手が容易で、光ラジカル重合開始剤にエネルギーが吸収されやすいことから、３００ｎｍ以上４５０ｎｍ以下の波長を有する光線を好ましく用いることができる。光エネルギー線の光源として、紫外線または赤外線レーザー（例えばＡｒレーザー、Ｈｅ−Ｃｄレーザーなど）、水銀ランプ、キセノンランプ、ハロゲンランプ、蛍光灯などを使用することができる。なかでも、レーザー光源が、エネルギーレベルを高めることで造形時間を短縮することができ、しかも集光性に優れるため、照射径を小さくして高い造形精度を得ることができるため、好ましく採用される。光エネルギー線は、硬化性樹脂組成物が含有するラジカル重合開始剤の種類に合わせて適宜選択することができ、複数組み合わせて用いることもできる。
【００６４】
＜硬化性樹脂組成物の機能＞
本発明の硬化性樹脂組成物は、多官能ラジカル重合性化合物（Ａ）のエチレン性不飽和基当量が７００ｇ／ｅｑ以上８０００ｇ／ｅｑ以下であるため、良好な靭性と形状安定性を有する物品を実現することができる。
【００６５】
また、本発明の硬化性樹脂組成物から得られる物品は、粘度平均分子量が１５０万以上のポリエチレン粒子（Ｃ）を含んでいるため、摩擦係数が低く、高い耐摩耗性を有する。さらに、ポリエチレン粒子（Ｃ）は吸水性が著しく低いため、硬化物全体の吸水率を低減することができる。
【００６６】
＜造形物の製造方法＞
本発明の硬化性樹脂組成物は、硬化剤（Ｄ）として光ラジカル重合開始剤等の光重合開始剤を含有することで、光造形法を用い造形に好適に用いることができる。硬化性樹脂組成物からなる造形物は、公知の光造形法を使用して製造することができる。好ましい光造形法の代表例としては、造形する物品の三次元形状データから生成したスライスデータに基づいて光硬化性樹脂組成物を層状に順次硬化させる工程を有する方法であり、大きく分けて自由液面法と規制液面法の２種類がある。
【００６７】
図１に、自由液面法を用いた光造形装置１００の構成例を示す。光造形装置１００は、液状の光硬化性樹脂組成物１０を満たした槽１１を有している。槽１１の内側には、造形ステージ１２が、駆動軸１３によって鉛直方向に駆動可能に設けられている。光源１４から射出された光硬化性樹脂組成物１０を硬化するための光エネルギー線１５は、スライスデータに従って制御部１８によって制御されるガルバノミラー１６で照射位置が変更され、槽１１の表面を走査される。図では、走査範囲を太い破線で示している。
【００６８】
光エネルギー線１５によって硬化される液状の光硬化性樹脂組成物１０の厚さｄは、スライスデータの生成時の設定に基づいて決まる値で、得られる造形物の精度（造形する物品の三次元形状データの再現性）に影響を与える。厚さｄは、制御部１８が駆動軸１３の駆動量を制御することによって達成される。
【００６９】
まず、制御部１８が設定に基づいて駆動軸１３を制御し、ステージ１２の上に厚さｄで光硬化性樹脂組成物が供給される。ステージ１２上の液状の硬化性樹脂組成物に、所望のパターンを有する硬化樹脂層が得られるように、スライスデータに基づいて光エネルギー線が選択的に照射され、硬化樹脂層が形成される。次いで、ステージ１２を白抜きの矢印の方向に移動させることによって、硬化樹脂層の表面に厚さｄで未硬化の硬化性樹脂組成物が供給される。そして、スライスデータに基づいて光エネルギー線１５が照射され、先に形成した硬化樹脂層と一体化した硬化物が形成される。この層状に硬化させる工程を繰り返すことによって目的とする立体的な造形物を得ることができる。
【００７０】
このようにして得られる立体造形物を槽１１から取り出し、その表面に残存する未反応の硬化性樹脂組成物を除去した後、必要に応じて洗浄する。洗浄剤としては、イソプロピルアルコール、エチルアルコール等のアルコール類に代表されるアルコール系有機溶剤を用いることができる。他に、アセトン、酢酸エチル、メチルエチルケトン等に代表されるケトン系有機溶剤や、テルペン類に代表される脂肪族系有機溶剤を用いても良い。なお、洗浄剤で洗浄した後には必要に応じて、光照射又は熱照射によるポストキュアーを行っても良い。ポストキュアーは、立体造形物の表面及び内部に残存することのある未反応の硬化性樹脂組成物を硬化させることができ、立体造形物の表面のべたつきを抑えることができる他、立体造形物の初期強度を向上させることができる。
【００７１】
製造に用いる光エネルギー線としては、紫外線、電子線、Ｘ線、放射線などを挙げることができる。なかでも、３００ｎｍ以上４５０ｎｍ以下の波長を有する紫外線が経済的な観点から好ましく用いられる。紫外線を発生させる光源としては、紫外線レーザー（例えばＡｒレーザー、Ｈｅ−Ｃｄレーザーなど）、水銀ランプ、キセノンランプ、ハロゲンランプ、蛍光灯などを使用することができる。なかでも、レーザー光源は、集光性に優れ、エネルギーレベルを高めて造形時間を短縮することができ、高い造形精度を得ることができるため好ましく採用される。
【００７２】
硬化性樹脂組成物よりなる面に活性エネルギー線を照射して、所定の形状パターンの硬化樹脂層を形成するに当たっては、点状あるいは線状に絞られた光エネルギー線を使用して、点描方式または線描方式で樹脂を硬化させることができる。あるいは、液晶シャッターまたはデジタルマイクロミラーシャッターなどのような微小光シャッターを複数配列して形成した面状描画マスクを通して、活性エネルギー線を面状に照射して樹脂を硬化させてもよい。
【００７３】
同様に、規制液面法による造形も好ましい。規制液面法を用いる光造形装置は、図１の光造形装置１００のステージ１２が造形物を液面の上方に引き上げるように設けられ、光照射手段が槽１１の下方に設けられた構成となる。規制液面法の代表的な造形例は、次のとおりである。まず、昇降自在に設けられた支持ステージの支持面（造形面）と硬化性樹脂組成物を収容した槽の底面とが所定の距離となるように設置され、支持ステージの支持面と槽の底面との間、即ち造形面の上に硬化性樹脂組成物が供給される。次いで、硬化性樹脂組成物を収容した槽の底面側から、レーザー光源あるいは、プロジェクターによって、ステージ支持面と槽の底面との間の所定の厚さｄの硬化性樹脂組成物に、スライスデータに応じて選択的に光が照射される。光の照射により、ステージ支持面と槽の底面との間の硬化性樹脂組成物が硬化し、固体状の硬化樹脂層が形成される。その後、支持ステージを上昇させて、硬化樹脂層を槽の底面から引きはがされる。
【００７４】
次いで、支持ステージの上に形成された硬化樹脂層の表面（造形面）と槽の底面との間が所定の距離となるように支持ステージの高さを調整する。そして、先ほどと同様に選択的に光を照射することによって、硬化樹脂層と槽の底面との間、即ち造形面の上に、先に形成した硬化樹脂層と一体化する新しい硬化樹脂層を形成する。そして、光照射されるパターンを変化させながら或いは変化させずに、この工程を所定回数繰り返すことにより、複数の硬化樹脂層が一体的に積層されてなる立体造形物が造形される。
【００７５】
＜用途＞
本発明に係る硬化性樹脂組成物およびその硬化物である物品の用途は特に限定はされない。例えば、光造形法の３Ｄプリンター用の樹脂、スポーツ用品、医療・介護用品、義肢・義歯・義骨などの特注品、産業用機械・機器、精密機器、電気・電子機器、電気・電子部品、建材用品等の様々な用途に利用可能である。
【実施例】
【００７６】
以下に本発明を詳しく説明するために実施例を挙げるが、本発明はこれらの実施例に限定されるものではない。
【００７７】
＜実施例１＞
以下の処方に従い各成分を配合し、７５℃に加熱して２時間撹拌装置で撹拌し、硬化性樹脂組成物を調製した。表１に他の実施例と共に、調製した硬化性樹脂組成物が含有する樹脂組成及び含有量を示す。
【００７８】
［多官能ラジカル重合性化合物（Ａ）］
日本化薬製「ＫＡＹＡＲＡＤ  ＵＸ６１０１」  ５５質量部
ＫＡＹＡＲＡＤ  ＵＸ６１０１は重量平均分子量が６，５００、ラジカル重合性置換基として、アクリロイル基が１分子中に２つあるウレタンアクリレートであり、エチレン性不飽和基当量は３，２５０ｇ／ｅｑである。
【００７９】
［単官能ラジカル重合性化合物（Ｂ）］
メタクリル酸イソボルニル  ４５質量部
メタクリル酸イソボルニルは下記に示す構造を持つ、メタクリル酸エステルである。
【００８０】
【化１】
2020172103.tif 000003
【００８１】
［ポリエチレン粒子（Ｃ）］
三井化学製「ミペロンＸＭ−２２１Ｕ」２５質量部
ミペロンＸＭ−２２１Ｕは粘度平均分子量２００万、球状の粒子であり、コールターカウンタ法による球体積相当径の算術平均値が２５μｍである。
【００８２】
［硬化剤（Ｄ）］
Ｏｍｎｉｒａｄ１８４（ＩＧＭ  Ｒｅｓｉｎｓ社製光ラジカル重合開始剤、１−ヒドロキシシクロヘキシルフェニルケトン）２質量部
【００８３】
［試験片Ｘの作成］
調製した光硬化性樹脂組成物から、下記の方法で試験片を作成した。まず、二枚の石英ガラスの間に長さ８０ｍｍ、幅１０ｍｍ、厚さ４ｍｍの金型、あるいは長さ３０ｍｍ、幅３０ｍｍ、厚さ４ｍｍのシリコン型を挟み、ここに硬化性樹脂組成物を流し込んだ。流し込んだ硬化性樹脂組成物に対して紫外線照射機（ＨＯＹＡ  ＣＡＮＤＥＯ  ＯＰＴＲＯＮＩＣＳ社製、商品名「ＬＩＧＨＴ  ＳＯＵＲＣＥ  ＥＸＥＣＵＲＥ３０００」）で５ｍＷ／ｃｍ２の紫外線を金型の両面から３６０秒間ずつ照射し、硬化物を得た。光硬化性樹脂組成物を硬化させるために照射した総エネルギーは、３６００ｍＪ／ｃｍ２であった。得られた硬化物を５０℃の加熱オーブン内に入れて１時間、１００℃の加熱オーブン内に入れて２時間熱処理を行うことで、長さ８０ｍｍ、幅１０ｍｍ、厚さ４ｍｍの試験片Ｘを得た。試験片Ｘは後述するシャルピー衝撃試験に使用した。結果を表２に示す。
【００８４】
［試験片Ｙの作成］
調製した硬化性樹脂組成物を用いて、３Ｄプリンター（ＤＷＳ社製ＤＷＳ−０２０Ｘ、規制液面法の光造形装置）を用い、３０ｍｍ×３０ｍｍ×４ｍｍの大きさの直方体の三次元形状に基づくスライスデータに従って造形した。造形物は、３０ｍｍ×４ｍｍ×厚さ５０μｍの硬化樹脂層を３０ｍｍの高さになるまで積層して作成した。得られた造形物を、ＵＶＣｕｒｉｎｇ  Ｕｎｉｔ  Ｍ（ＤＷＳ社製）を用いて３０分間紫外光を照射し、その後５０℃の加熱オーブン内に入れて１時間、さらに１００℃の加熱オーブン内に入れて２時間熱処理を行うことで、試験片Ｙを作成した。試験片Ｙは後述する造型性、摩擦係数、耐摩耗性の評価に使用した。結果を表２に示す。
【００８５】
［評価］
（造型性）
造型性の成否は、前記した試験片Ｙの寸法誤差が、３０ｍｍ×３０ｍｍ×４ｍｍの形状に対する誤差を評価した。評価基準は下記のとおりである。評価基準Ｂを満たしていれば良好な造形性が得られており、評価基準Ａを満たしていれば優れた造形性が得られていると判断する。
Ａ：寸法誤差が±３％以内
Ｂ：寸法誤差が±３％より大きい
Ｃ：造形ができない
なお、各辺の寸法測定は、３Ｄプリンターで造型後、１００℃で熱処理を行う前に行った。
【００８６】
（シャルピー衝撃試験）
ＪＩＳ  Ｋ  ７１１１に準じて、切欠き形成機（東洋精機製作所製、商品名「ノッチングツール  Ａ−４」）にて試験片Ａ中央部に深さ２ｍｍ、４５°の切欠き（ノッチ）を入れた。衝撃試験機（東洋精機製作所製、商品名「ＩＭＰＡＣＴ  ＴＥＳＴＥＲ  ＩＴ」）を用い、試験片の切欠きの背面から２Ｊのエネルギーで破壊する。１５０°まで振り上げたハンマーが試験片破壊後に振りあがる角度から破壊に要したエネルギーを算出し、それをシャルピー衝撃強さとし靱性の指標とした。なお、ノッチを入れる際に試験片Ｘが破壊した場合は、シャルピー衝撃強さを０．０ＫＪ／ｍ２とした。靱性の評価基準を以下に示す。評価基準Ｂを満たしていれば良好な靭性が得られており、評価基準Ａを満たしていれば優れた靭性が得られている、と判断する。
Ａ：３．０ｋＪ／ｍ２以上
Ｂ：１．０ｋＪ／ｍ２以上３．０ｋＪ／ｍ２未満
Ｃ：１．０ｋＪ／ｍ２未満
【００８７】
（比摩耗量と摩擦係数）
比摩耗量と摩擦係数の測定は、ＪＩＳ  Ｋ  ７２１８  Ａ法に準拠し、下記に示す条件で行った。
測定装置：エー・アンド・デイ製  摩擦摩耗試験機ＭＯＤＥＬ  ＥＭＦ−ＩＩＩ−Ｆ
試験環境：２３℃±２℃、湿度５０％ＲＨ±５％ＲＨ
試験片：試験片Ｙ（大きさ３０ｍｍ×３０ｍｍ、厚さ４ｍｍ）
相手材：Ｓ４５Ｃ製、リング形状、表面粗さ約０．８μｍＲａ、接触面積２ｃｍ２、荷重：５０Ｎ
摺動速度：５０ｃｍ／ｓ
試験時間：１００分
摺動距離：３Ｋｍ
前記の試験片Ｙに相手材を上記の荷重で押し付け、上記の速度で摺動させた。１００分後に摺動を止め、摺動前後の試験片Ｙの重量から摩耗重量を測定した。測定した摩耗重量と、試験片Ｙの比重から摩耗体積を算出した。算出した摩耗体積を、摺動距離と荷重で除した値を比摩耗量（単位：ｍｍ３・Ｎ−１・Ｋｍ−１）とし、これを耐摩耗性の指標とした。耐摩耗性の評価基準を以下に示す。評価基準Ｂを満たしていれば良好な耐摩耗性が得られており、評価基準Ａを満たしていれば優れた耐摩耗性が得られていると判断する。
Ａ：０．１ｍｍ３・Ｎ−１・Ｋｍ−１未満
Ｂ：０．１ｍｍ３・Ｎ−１・Ｋｍ−１以上０．５ｍｍ３・Ｎ−１・Ｋｍ−１未満
Ｃ：０．５ｍｍ３・Ｎ−１・Ｋｍ−１以上
【００８８】
摩擦係数は、摺動開始後６０分の前後１０秒間の摩擦力の平均値を、荷重で除した値を摩擦係数とした。摩擦係数の評価基準を以下に示す。評価基準Ｂを満たしていれば良好な摩擦係数が得られており、評価基準Ａを満たしていれば優れた摩擦係数が得られていると判断する。
Ａ：０．３未満
Ｂ：０．３以上０．７未満
Ｃ：０．７以上
【００８９】
＜実施例２〜６、比較例１〜４＞
硬化性樹脂組成物に含まれる（Ａ）、（Ｂ）、（Ｄ）の各成分の含有量と、ポリエチレン粒子の種類または含有量を、表１に示すように変更した以外は、実施例１と同様にして硬化性樹脂組成物を調製し、実施例１と同様に評価した。結果を表２にまとめて示す。表に記載の多官能ラジカル重合性化合物と単官能ラジカル重合性化合物それぞれの含有量は、多官能ラジカル重合性化合物と単官能ラジカル重合性化合物との合計１００質量部に対する、多官能ラジカル重合性化合物の含有量を質量部で示している。また、ポリエチレン粒子（Ｃ）の添加量は、多官能ラジカル重合性化合物（Ａ）と単官能ラジカル重合性化合物（Ｂ）の合計１００質量部に対するポリエチレン粒子（Ｃ）の含有量を質量部で示している。
【００９０】
用いたポリエチレン粒子（Ｃ）の種類は下記の通りである。
【００９１】
［ポリエチレン粒子（Ｃ）］
三井化学製「ミペロンＰＭ−２００」
ミペロンＰＭ−２００は、粘度平均分子量が１８０万、球状の粒子であり、コールターカウンタ法による球体積相当径の算術平均値が１０μｍである。
【００９２】
三井化学製「ミペロンＸＭ−２２０」
ミペロンＸＭ−２２０は、粘度平均分子量が２００万、球状の粒子であり、コールターカウンタ法による球体積相当径の算術平均値が３０μｍである。
【００９３】
住友精化製「フローセンＵＦ２０Ｓ」
フローセンＵＦ２０Ｓは、粘度平均分子量が１５万であり、コールターカウンタ法による球体積相当径の算術平均値が３０μｍである。
【００９４】
三井化学製「ハイゼックスミリオン２４０Ｍ」
ハイゼックスミリオン２４０Ｍは、粘度平均分子量が２４０万であり、コールターカウンタ法による球体積相当径の算術平均値が１６０μｍである。
【００９５】
＜実施例７〜１５、比較例５〜６＞
硬化性樹脂組成物に含まれる（Ａ）、（Ｂ）、（Ｄ）の各成分の種類または含有量と、ポリエチレン粒子の含有量を、表３に示すように変更した以外は、実施例１と同様にして硬化性樹脂組成物を調製し、実施例１と同様に評価した。実施例１１〜１５、比較例５〜６は、多官能ラジカル重合性化合物（Ａ）として複数種類の多官能ラジカル重合性化合物を含む例である。実施例１１〜１５は、エチレン性不飽和基当量が７００ｇ／ｅｑ以上８０００ｇ／ｅｑ以下の多官能ラジカル重合性化合物と、エチレン性不飽和基当量が７００ｇ／ｅｑ未満の多官能ラジカル重合性化合物との混合物である。その混合比は、多官能ラジカル重合性化合物（Ａ）のエチレン性不飽和基当量が７００ｇ／ｅｑ以上８０００ｇ／ｅｑ以下となるように調製されている。一方、比較例５〜６は、多官能ラジカル重合性化合物（Ａ）のエチレン性不飽和基当量が７００ｇ未満となるように調製されている。結果を表４にまとめて示す。
【００９６】
なお、用いた各成分の種類は下記の通りである。
【００９７】
［多官能ラジカル重合性化合物（Ａ）］
日本合成化学工業製「紫光ＵＶ−７５５０Ｂ」
紫光ＵＶ−７５５０Ｂは重量平均分子量が２，４００、ラジカル重合性置換基として、アクリロイル基が１分子中に３つあるウレタンアクリレートであり、エチレン性不飽和基当量は７００ｇ／ｅｑである。
【００９８】
日本合成化学工業製「紫光ＵＶ−３５５０ＡＣ」
紫光ＵＶ−３５５０ＡＣは、ウレタンアクリレートが７０質量部と、単官能ラジカル重合性化合物（Ｂ）であるＡＣＭＯ３０部の混合物である。前記ウレタンアクリレートの重量平均分子量は１４，０００、ラジカル重合性置換基として、アクリロイル基が１分子中に２つあり、エチレン性不飽和基当量は７，０００ｇ／ｅｑである。
【００９９】
なお、表３中の樹脂組成は、ウレタンアクリレート成分を多官能ラジカル重合性化合物（Ａ）の質量部、ＡＣＭＯを単官能ラジカル重合性化合物（Ｂ）の質量部として記載した。
【０１００】
日本合成化学工業製「紫光ＵＶ−６６３０Ｂ」
紫光ＵＶ−６６３０Ｂは重量平均分子量は３，０００、ラジカル重合性置換基として、アクリロイル基が１分子中に２つあるウレタンアクリレートであり、エチレン性不飽和基当量は１，５００ｇ／ｅｑである。
【０１０１】
ダイセル・オルネクス製「ＥＢＥＣＲＹＬ８２１０」
ＥＢＥＣＲＹＬ８２１０は重量平均分子量が６００、ラジカル重合性置換基として、アクリロイル基が１分子中に４つあるウレタンアクリレートであり、エチレン性不飽和基当量は１５０ｇ／ｅｑである。
【０１０２】
新中村化学工業製「ＮＫエステルＡ−ＢＰＥ−４」
ＮＫエステルＡ−ＢＰＥ−４は分子量が５１２、ラジカル重合性置換基として、アクリロイル基が１分子中に２つあるエトキシ化ビスフェノールＡジアクリレートであり、エチレン性不飽和基当量は２５６ｇ／ｅｑである。
【０１０３】
新中村化学工業製「ＮＫエステルＡ−９３００」
ＮＫエステルＡ−９３００は分子量が４２３、ラジカル重合性置換基として、アクリロイル基が１分子中に３つあるエトキシ化イソシアヌル酸トリアクリレートであり、エチレン性不飽和基当量は１４１ｇ／ｅｑである。
【０１０４】
新中村化学工業製「ＮＫエステルＡ−ＤＣＰ」
ＮＫエステルＡ−ＤＣＰは分子量が３０４、ラジカル重合性置換基として、アクリロイル基が１分子中に２つある脂環構造を持つジアクリレートであり、エチレン性不飽和基当量は１５２ｇ／ｅｑである。
【０１０５】
新中村化学工業製「ＮＫエステルＡＢＥ−３００」
ＮＫエステルＡＢＥ−３００は分子量が４６６、ラジカル重合性置換基として、アクリロイル基が１分子中に２つあるエトキシ化ビスフェノールＡジアクリレートであり、エチレン性不飽和基当量は２３３ｇ／ｅｑである。
【０１０６】
［単官能ラジカル重合性化合物（Ｂ）］
アクリル酸イソボルニル（脂環エステルアクリレートモノマー）、下記に構造を示す。
【０１０７】
【化２】
2020172103.tif 000004
【０１０８】
ＫＪケミカルズ製「ＡＣＭＯ」（アクリルアミド系モノマー）、下記に構造を示す。
【０１０９】
【化３】
2020172103.tif 000005
【０１１０】
日本触媒製「イミレックスＰ」（マレイミド系モノマー）、下記に構造を示す。
【０１１１】
【化４】
2020172103.tif 000006
【０１１２】
日本触媒製「イミレックスＣ」（マレイミド系モノマー）、下記に構造を示す。
【０１１３】
【化５】
2020172103.tif 000007
【０１１４】
ＫＪケミカル製「ＤＭＡＡ」（アクリルアミド系モノマー）、下記に構造を示す。
【０１１５】
【化６】
2020172103.tif 000008
【０１１６】
ＫＪケミカル製「ＤＡＡＭ」（アクリルアミド系モノマー）、下記に構造を示す。
【０１１７】
【化７】
2020172103.tif 000009
【０１１８】
東京化成工業製「Ｎ−ビニルーεーカプロラクタム」（Ｎ−ビニル系モノマー）、下記に構造を示す。
【０１１９】
【化８】
2020172103.tif 000010
【０１２０】
［硬化剤（Ｄ）］
Ｏｍｎｉｒａｄ８１９（ＩＧＭ  Ｒｅｓｉｎｓ社製光ラジカル重合開始剤ビス（２，４，６−トリメチルベンゾイル）フェニルホスフィンオキシド）
【０１２１】
【表１】
2020172103.tif 000011
【０１２２】
【表２】
2020172103.tif 000012
【０１２３】
【表３】
2020172103.tif 000013
【０１２４】
【表４】
2020172103.tif 000014
【０１２５】
表２および表４からわかるように、本発明に係る実施例１乃至１５は、いずれも造型性が良好であった。また、本発明の硬化性樹脂組成物を硬化して作製した、試験片Ｘのシャルピー衝撃強さは１．０ＫＪ／ｍ２以上、試験片Ｙの摩擦係数は０．７未満、比摩耗量は０．５ｍｍ３・Ｎ−１・Ｋｍ−１未満であった。すなわち、本発明にかかる光硬化性樹脂組成物を用いれば、良好な靭性と高い摺動性を両立する物品が得られることが確認できた。
【０１２６】
また、表２の結果において、ポリエチレン粒子（Ｃ）を添加しなかった比較例１は、比摩耗量および摩擦係数が評価基準Ｂを満たすことができなかった。また、ポリエチレン粒子（Ｃ）の添加量が６６．７質量部の比較例２は、粘度が上昇してしまったために立体造形物を作成することができなかった。これらの結果と実施例１〜６の結果により、ポリエチレン粒子（Ｃ）の添加量は、多官能ラジカル重合性化合物（Ａ）と単官能ラジカル重合性化合物（Ｂ）の合計１００質量部に対して、５乃至５０質量部が好ましいことが確認された。
【０１２７】
さらに、添加したポリエチレン粒子（Ｃ）の粘度平均分子量が１５万の比較例３は、比摩耗量が評価基準Ｂを満たすことができなかった。この結果と実施例１〜６の結果から、ポリエチレン粒子（Ｃ）の粘度平均分子量は、１５０万以上が好ましいことがわかった。
【０１２８】
また、３Ｄプリンターを用いた造形において、添加したポリエチレン粒子（Ｃ）の平均粒子径が５０μｍを超える比較例４は、粒子径が一層の層厚よりも大きかったため、立体造形物を作成することができなかった。造形に用いる装置の使用や造形条件にもよるが、実施例１〜６の結果を考慮すると、ポリエチレン粒子（Ｃ）の平均粒子径は、５０μｍ以下が好ましいと考えられる。
【０１２９】
表４の結果より、光硬化性樹脂組成物に含まれる多官能ラジカル重合性化合物（Ａ）のエチレン性不飽和基当量が７００ｇ／ｅｑ以上である実施例７〜１５は、いずれの項目も良好であった。しかし、光硬化性樹脂組成物に含まれる多官能ラジカル重合性化合物（Ａ）のエチレン性不飽和基当量が７００ｇ／ｅｑ未満である比較例５および６は、シャルピー衝撃試験が評価基準Ｂを満たさず、良好な靱性が得られなかった。これらの結果より、ラジカル重合性化合物（Ａ）のエチレン性不飽和基当量は、７００ｇ／ｅｑ以上が好ましいことがわかった。
【符号の説明】
【０１３０】
１０  光硬化性樹脂組成物
１１  槽
１２  造形ステージ
１３  駆動
１４  光源
１５  光エネルギー線
１７  造形物
１８  制御部
１００  光造形装置
【図１】
2020172103.tif 000015
【手続補正書】
【提出日】令和2年7月29日(2020.7.29)
【手続補正１】
【補正対象書類名】特許請求の範囲
【補正対象項目名】全文
【補正方法】変更
【補正の内容】
【特許請求の範囲】
【請求項１】
多官能ラジカル重合性化合物（Ａ）と、単官能ラジカル重合性化合物（Ｂ）と、ポリエチレン粒子（Ｃ）と、硬化剤（Ｄ）とを含み、
前記多官能ラジカル重合性化合物（Ａ）として、エチレン性不飽和基当量が７００ｇ／ｅｑ以上８０００ｇ／ｅｑ以下である単一の多官能ラジカル重合性化合物、または、それぞれのエチレン性不飽和基当量を重量比で加重平均したエチレン性不飽和基当量が７００ｇ／ｅｑ以上８０００ｇ／ｅｑ以下となる複数種類の多官能ラジカル重合性化合物を含み、前記ポリエチレン粒子（Ｃ）は、平均粒子径が５０μｍ以下、かつ粘度平均分子量が１５０万以上であり、
前記ポリエチレン粒子（Ｃ）の含有量が、前記多官能ラジカル重合性化合物（Ａ）と前記単官能ラジカル重合性化合物（Ｂ）の合計１００質量部に対して、５質量部以上５０質量部以下であることを特徴とする、立体造形用の光硬化性樹脂組成物。
【請求項２】
前記多官能ラジカル重合性化合物（Ａ）が、エチレン性不飽和基当量が７００ｇ／ｅｑ以上８０００ｇ／ｅｑ以下の多官能ラジカル重合性化合物と、エチレン性不飽和基当量が７００ｇ／ｅｑ未満の多官能ラジカル重合性化合物との混合物であることを特徴とする、請求項１に記載の立体造形用の光硬化性樹脂組成物。
【請求項３】
前記多官能ラジカル重合性化合物（Ａ）と、前記単官能ラジカル重合性化合物（Ｂ）との合計１００質量部に対して、前記多官能ラジカル重合性化合物（Ａ）の含有量が、２０質量部以上７５質量部以下であることを特徴とする、請求項１または２に記載の立体造形用の光硬化性樹脂組成物。
【請求項４】
前記ポリエチレン粒子（Ｃ）の平均粒子径が１０μｍ以上３０μｍ以下であることを特徴とする、請求項１から３のいずれか一項に記載の立体造形用の光硬化性樹脂組成物。
【請求項５】
前記ポリエチレン粒子（Ｃ）の粘度平均分子量が、１８０万以上であることを特徴とする請求項１から４のいずれか一項に記載の立体造形用の光硬化性樹脂組成物。
【請求項６】
前記単官能ラジカル重合性化合物（Ｂ）は、アクリルアミド系化合物、（メタ）アクリレート系化合物、マレイミド系化合物、Ｎ−ビニル化合物の中から選ばれることを特徴とする、請求項１から５のいずれか一項に記載の立体造形用の光硬化性樹脂組成物。
【請求項７】
前記多官能ラジカル重合性化合物（Ａ）は、ポリエーテル構造、ポリエステル構造、ポリカーボネート構造のいずれかを有する、（メタ）アクリレート系化合物またはウレタン（メタ）アクリレート系化合物であることを特徴とする、請求項１から６のいずれか一項に記載の立体造形用の光硬化性樹脂組成物。
【請求項８】
前記硬化剤（Ｄ）として、光ラジカル重合開始剤を含むことを特徴とする、請求項１から７のいずれか一項に記載の立体造形用の光硬化性樹脂組成物。
【請求項９】
請求項１から８のいずれか一項に記載の光硬化性樹脂組成物が重合してなることを特徴とする、硬化物。
【請求項１０】
比摩耗量が０．５ｍｍ３・Ｎ−１・Ｋｍ−１未満であることを特徴とする、請求項９に記載の硬化物。
【請求項１１】
摩擦係数が０．７未満であることを特徴とする、請求項９または１０に記載の硬化物。
【請求項１２】
光造形法を用いた物品の製造方法であって、
造形面の上に光硬化性樹脂組成物を配置する工程と、
造形モデルのスライスデータに基づいて、前記光硬化性樹脂組成物に光エネルギーを照射して前記光硬化性樹脂組成物を硬化させる工程と、
を含み、
前記光硬化性樹脂組成物が、請求項１から８のいずれか一項に記載の光硬化性樹脂組成物であることを特徴とする立体物の製造方法。
【請求項１３】
さらに、前記光エネルギーの照射によって得られた前記光硬化性樹脂組成物の硬化物に熱処理を施す工程を含むことを特徴とする、請求項１２に記載の立体物の製造方法。
【請求項１４】
前記光エネルギーが、レーザー光源またはプロジェクターから照射される光であることを特徴とする、請求項１２または１３に記載の立体物の製造方法。
【手続補正２】
【補正対象書類名】明細書
【補正対象項目名】０００８
【補正方法】変更
【補正の内容】
【０００８】
本発明にかかる立体造形用の光硬化性樹脂組成物は、多官能ラジカル重合性化合物（Ａ）と、単官能ラジカル重合性化合物（Ｂ）と、ポリエチレン粒子（Ｃ）と、硬化剤（Ｄ）とを含み、前記多官能ラジカル重合性化合物（Ａ）として、エチレン性不飽和基当量が７００ｇ／ｅｑ以上８０００ｇ／ｅｑ以下である単一の多官能ラジカル重合性化合物、または、それぞれのエチレン性不飽和基当量を重量比で加重平均したエチレン性不飽和基当量が７００ｇ／ｅｑ以上８０００ｇ／ｅｑ以下となる複数種類の多官能ラジカル重合性化合物を含み、前記ポリエチレン粒子（Ｃ）は、平均粒子径が５０μｍ以下、かつ粘度平均分子量が１５０万以上であり、前記ポリエチレン粒子（Ｃ）の含有量が、前記多官能ラジカル重合性化合物（Ａ）と前記単官能ラジカル重合性化合物（Ｂ）の合計１００質量部に対して、５質量部以上５０質量部以下であることを特徴とする。